(57)【要約】【課題】  基板の材質に拘らず金属膜を作製することができる金属膜作製装置及び金属膜作製方法を提供する。【解決手段】  Ｃｌ2ガスプラズマを発生させた際にＣｌ2ガスプラズマにより表面水素成分が除去される温度にポリイミド製の基板３の加熱を行なった後、銅（Ｃｕ製）の被エッチング部材１１が備えられたチャンバ１内にＣｌ2ガスを供給し、Ｃｌ2ガスプラズマを発生させて基板３の表面水素成分を除去し、Ｃｌ2ガスプラズマで被エッチング部材１１をエッチングすることによりＣｕとＣｌ2ガスとの前駆体２３を生成し、基板３側の温度を被エッチング部材１１の温度よりも低くすることにより前駆体２３のＣｕ成分を基板３に成膜させることで、ポリイミド製の基板３の加熱により基板３の表面水素成分を除去し、前駆体２３のＣｕ成分を基板３側に成膜させ、ポリイミド製の基板３であってもＣｕ膜を作製することを可能にする。【選択図】        図１
2005320566.tif 000002
【特許請求の範囲】
【請求項１】
樹脂製の基板が収容されるチャンバと、
基板が対向する位置におけるチャンバに設けられる金属製の被エッチング部材と、
チャンバの内部にハロゲンを含有する原料ガスを供給する原料ガス供給手段と、
チャンバの内部をプラズマ化して原料ガスプラズマを発生させ原料ガスプラズマで被エッチング部材をエッチングすることにより被エッチング部材に含まれる金属成分と原料ガスとの前駆体を生成するプラズマ発生手段と、
基板側の温度を被エッチング部材の温度よりも低くすることにより前駆体の金属成分を基板側に成膜させる制御手段と、
原料ガスプラズマを発生させた際に原料ガスプラズマにより表面水素成分が除去される温度に基板の温度を加熱する温度制御手段と、
温度制御手段により基板の加熱を行なった後、プラズマ発生手段により原料ガスプラズマを発生させて基板の表面水素成分を除去し、原料ガスプラズマで被エッチング部材をエッチングすることにより被エッチング部材に含まれる金属成分と原料ガスとの前駆体を生成し、制御手段により基板側の温度を被エッチング部材の温度よりも低くすることにより前駆体の金属成分を基板側に成膜させる、成膜制御手段と
を備えたことを特徴とする金属膜作製装置。
【請求項２】
請求項１に記載の金属膜作製装置において、
被エッチング部材は配線用金属材料であることを特徴とする金属膜作製装置。
【請求項３】
請求項２に記載の金属膜作製装置において、
配線用金属材料は銅もしくはアルミニウムもしくは銀であることを特徴とする金属膜作製装置。
【請求項４】
請求項１乃至請求項３のいずれか一項に記載の金属膜作製装置において、
温度制御手段は、被エッチング部材の予備加熱を行う予備加熱手段である
ことを特徴とする金属膜作製装置。
【請求項５】
請求項１乃至請求項３のいずれか一項に記載の金属膜作製装置において、
温度制御手段は、基板側の温度を独立して制御する手段である
ことを特徴とする金属膜作製装置。
【請求項６】
不動態である金属酸化物を含む基板が収容されるチャンバと、
基板が対向する位置におけるチャンバに設けられる炭素材製の被エッチング部材と、
チャンバの内部にハロゲンを含有する原料ガスを供給する原料ガス供給手段と、
チャンバの内部に酸素成分を存在させる酸素成分手段と、
チャンバの内部をプラズマ化して原料ガスプラズマを発生させ原料ガスプラズマで被エッチング部材をエッチングすることにより被エッチング部材に含まれる炭素成分と原料ガスとの前駆体を生成するプラズマ発生手段と、
基板側の温度を被エッチング部材の温度よりも低くすることにより酸素成分手段の酸素成分を含んだ前駆体の炭素成分を基板側に成膜させる制御手段と
を備え
酸素成分を含んだ炭素膜が作製された基板には不動態である金属酸化物に結合し難い金属膜が作製される
ことを特徴とする金属膜作製装置。
【請求項７】
請求項６に記載の金属膜作製装置において、
不動態である金属酸化物を含む基板は、ＳｉＯ2もしくはＡｌ2Ｏ3もしくはガラスである
ことを特徴とする金属膜作製装置。
【請求項８】
請求項６もしくは請求項７のいずれか一項に記載の金属膜作製装置において、
不動態である金属酸化物に結合し難い金属膜は銅製の膜である
ことを特徴とする金属膜作製装置。
【請求項９】
請求項１乃至請求項８のいずれか一項に記載の金属膜作製装置において、
ハロゲンを含有する原料ガスは塩素を含有する原料ガスである
ことを特徴とする金属膜作製装置。
【請求項１０】
原料ガスプラズマを発生させた際に原料ガスプラズマにより表面水素成分が除去される温度に樹脂製の基板の加熱を行なった後、金属製の被エッチング部材が備えられたチャンバ内にハロゲンを含有する原料ガスを供給し、原料ガスプラズマを発生させて樹脂製の基板の表面水素成分を除去し、原料ガスプラズマで被エッチング部材をエッチングすることにより被エッチング部材に含まれる金属成分と原料ガスとの前駆体を生成し、樹脂製の基板側の温度を被エッチング部材の温度よりも低くすることにより前駆体の金属成分を樹脂製の基板に成膜させることを特徴とする金属膜作製方法。
【請求項１１】
請求項１０に記載の金属膜作製方法において、
樹脂製の基板に成膜させる金属は配線用金属材料であることを特徴とする金属膜作製方法。
【請求項１２】
請求項１１に記載の金属膜作製方法において、
配線用金属材料は銅もしくはアルミニウムもしくは銀であることを特徴とする金属膜作製方法。
【請求項１３】
請求項１０乃至請求項１２のいずれか一項に記載の金属膜作製方法において、
被エッチング部材の予備加熱を行うことで樹脂製の基板の加熱を同時に行なうことを特徴とする金属膜作製方法。
【請求項１４】
請求項１０乃至請求項１２のいずれか一項に記載の金属膜作製方法において、
基板側の温度を独立して制御することで樹脂製の基板の加熱を行なうことを特徴とする金属膜作製方法。
【請求項１５】
炭素材製の被エッチング部材が備えられたチャンバ内にハロゲンを含有する原料ガスを供給し、チャンバの内部をプラズマ化して原料ガスプラズマを発生させ原料ガスプラズマで被エッチング部材をエッチングすることにより被エッチング部材に含まれる炭素成分と原料ガスとの前駆体を生成し、不動態である金属酸化物を含む基板側の温度を被エッチング部材の温度よりも低くすることにより酸素成分を含んだ前駆体の炭素成分を基板側に成膜させ、酸素成分を含んだ炭素膜が作製された基板には不動態である金属酸化物に結合し難い金属膜が作製されることを特徴とする金属膜作製方法。
【請求項１６】
請求項１５に記載の金属膜作製方法において、不動態である金属酸化物を含む基板は、ＳｉＯ2もしくはＡｌ2Ｏ3もしくはガラスであることを特徴とする金属膜作製方法。
【請求項１７】
請求項１５もしくは請求項１６のいずれか一項に記載の金属膜作製方法において、不動態である金属酸化物に結合し難い金属膜は銅製の膜であることを特徴とする金属膜作製方法。
【請求項１８】
請求項１０乃至請求項１７のいずれか一項に記載の金属膜作製方法において、ハロゲンを含有する原料ガスは塩素を含有する原料ガスであることを特徴とする金属膜作製方法。
【発明の詳細な説明】
【技術分野】
【０００１】
本発明は、基板の材質に拘らず金属膜を作製することができる金属膜作製装置及び金属膜作製方法に関する。
【背景技術】
【０００２】
現在、半導体等の製造においては、プラズマＣＶＤ(Chemical Vapor Deposition)装置を用いた成膜が知られている。プラズマＣＶＤ装置とは、チャンバ内に導入した膜の材料となる有機金属錯体等のガスを、高周波アンテナから入射する高周波によりプラズマ状態にし、プラズマ中の活性な励起原子によって基板表面の化学的な反応を促進して金属薄膜等を成膜する装置である。
【０００３】
これに対し、本発明者等は、高蒸気圧ハロゲン化物を作る金属成分であって、成膜を望む金属成分からなる被エッチング部材をチャンバに設置し、前記被エッチング部材をハロゲンガスのプラズマによりエッチングすることで金属成分のハロゲン化物である前駆体を生成させるとともに、前駆体の金属成分のみを基板上に成膜するプラズマＣＶＤ装置（以下、新方式のプラズマＣＶＤ装置という）および成膜方法を開発した（例えば、下記、特許文献１参照）。
【０００４】
【特許文献１】特開２００３−１４７５３４号公報
【０００５】
上記新方式のプラズマＣＶＤ装置では、成膜される金属源となる被エッチング部材の温度に対して基板の温度が低くなるように制御して基板に当該金属膜を成膜している。例えば、被エッチング部材の金属をＭ、ハロゲンガスをＣｌ2とした場合、被エッチング部材を高温（例えば３００°Ｃ〜７００°Ｃ）に、また基板を低温（例えば２００°Ｃ程度）に制御することにより、前記基板にＭ薄膜を形成することができる。これは、次のような反応によるものと考えられる。
【０００６】
1)プラズマの解離反応；Ｃｌ2→２Ｃｌ*
2)エッチング反応；Ｍ＋Ｃｌ*→ＭＣｌ（ｇ）
3)基板への吸着反応；ＭＣｌ（ｇ）→ＭＣｌ（ａｄ）
4)成膜反応；ＭＣｌ（ａｄ）＋Ｃｌ* →Ｍ＋Ｃｌ2↑  ・・・（１）
ここで、Ｃｌ*はＣｌのラジカルであることを、（ｇ）はガス状態であることを、（ａｄ）は吸着状態であることをそれぞれ表している。
【０００７】
前述した新方式のＣＶＤ装置においては、基板の材質によっては金属膜を作製することができないこともあった。
【０００８】
例えば、半導体素子の配線回路等においてはポリイミドの表面に配線用の銅膜が形成されるが、ポリイミドの最表面は酸素や水素が不動態化しておりポリイミドに対しては銅の密着性が悪く、ニッケル層を介在させて銅膜が形成されている（例えば、下記、特許文献２参照）。この場合、メッキによりニッケル膜及び銅膜を形成していた。また、ＳｉＯ2、Ａｌ2Ｏ3、ガラス等のような金属酸化物層は不動態であるので、銅等の金属膜を直接形成することが困難であるため、ＴｉＮやＴａＮ等のバリアメタル層を形成し密着層としても作用させていた。
【０００９】
【特許文献２】特開２００３−１１５４８９号公報
【発明の開示】
【発明が解決しようとする課題】
【００１０】
ポリイミド等の樹脂の表面に金属膜を作製する場合、従来ではメッキにより金属膜を作製していた。メッキは環境汚染に対して廃液の処理等を厳重に行う必要があり、半導体の製造には使用を避けることが好ましい。スパッタによりポリイミドやエポキシ樹脂の表面に金属膜を作製することも考えられるが、膜質や密着性に問題があった。
また、ＳｉＯ2、Ａｌ2Ｏ3、ガラス等に金属膜を作製する場合、バリアメタル層を密着層として形成するための設備が必要で装置が大掛かりなものとなっていた。
【００１１】
本発明は上記状況に鑑みてなされたもので、上述の如き新方式のＣＶＤ装置において、
基板の材質に拘らず金属膜を作製することができる金属膜作製装置及び金属膜作製方法を提供することを目的とする。
【課題を解決するための手段】
【００１２】
上記目的を達成するための請求項１に係る本発明の金属膜作製装置は、
樹脂製の基板が収容されるチャンバと、
基板が対向する位置におけるチャンバに設けられる金属製の被エッチング部材と、
チャンバの内部にハロゲンを含有する原料ガスを供給する原料ガス供給手段と、
チャンバの内部をプラズマ化して原料ガスプラズマを発生させ原料ガスプラズマで被エッチング部材をエッチングすることにより被エッチング部材に含まれる金属成分と原料ガスとの前駆体を生成するプラズマ発生手段と、
基板側の温度を被エッチング部材の温度よりも低くすることにより前駆体の金属成分を基板側に成膜させる制御手段と、
原料ガスプラズマを発生させた際に原料ガスプラズマにより表面水素成分が除去される温度に基板の温度を加熱する温度制御手段と、
温度制御手段により基板の加熱を行なった後、プラズマ発生手段により原料ガスプラズマを発生させて基板の表面水素成分を除去し、原料ガスプラズマで被エッチング部材をエッチングすることにより被エッチング部材に含まれる金属成分と原料ガスとの前駆体を生成し、制御手段により基板側の温度を被エッチング部材の温度よりも低くすることにより前駆体の金属成分を基板側に成膜させる、成膜制御手段と
を備えたことを特徴とする。
【００１３】
請求項１に係る本発明の金属膜作製装置では、樹脂製の基板の加熱により基板の表面水素成分を除去し、前駆体の金属成分を基板側に成膜させるので、樹脂製の基板であっても金属膜を作製することが可能となる。
【００１４】
そして、請求項２に係る本発明は、
請求項１に記載の金属膜作製装置において、
被エッチング部材は配線用金属材料であることを特徴とする。
【００１５】
請求項２に係る本発明では、樹脂製の基板であっても配線用金属膜を作製することが可能となる。
【００１６】
また、請求項３に係る本発明は、
請求項２に記載の金属膜作製装置において、
配線用金属材料は銅もしくはアルミニウムもしくは銀であることを特徴とする。
【００１７】
請求項３に係る本発明では、樹脂製の基板であっても銅もしくはアルミニウムもしくは銀の配線用金属膜を作製することが可能となる。
【００１８】
また、請求項４に係る本発明は、
請求項１乃至請求項３のいずれか一項に記載の金属膜作製装置において、
温度制御手段は、被エッチング部材の予備加熱を行う予備加熱手段である
ことを特徴とする。
【００１９】
請求項４に係る本発明では、成膜のための予備加熱により基板の加熱を行うので、特別な加熱手段を必要とせず基板の加熱のための制御も不要となる。
【００２０】
また、請求項５に係る本発明は、
請求項１乃至請求項３のいずれか一項に記載の金属膜作製装置において、
温度制御手段は、基板側の温度を独立して制御する手段である
ことを特徴とする。
【００２１】
請求項５に係る本発明では、基板側の温度を独立して制御することで基板の加熱を行うので、正確な温度制御が可能となる。
【００２２】
上記目的を達成するための請求項６に係る本発明の金属膜作製装置は、
不動態である金属酸化物を含む基板が収容されるチャンバと、
基板が対向する位置におけるチャンバに設けられる炭素材製の被エッチング部材と、
チャンバの内部にハロゲンを含有する原料ガスを供給する原料ガス供給手段と、
チャンバの内部に酸素成分を存在させる酸素成分手段と、
チャンバの内部をプラズマ化して原料ガスプラズマを発生させ原料ガスプラズマで被エッチング部材をエッチングすることにより被エッチング部材に含まれる炭素成分と原料ガスとの前駆体を生成するプラズマ発生手段と、
基板側の温度を被エッチング部材の温度よりも低くすることにより酸素成分手段の酸素成分を含んだ前駆体の炭素成分を基板側に成膜させる制御手段と
を備え、
酸素成分を含んだ炭素膜が作製された基板には不動態である金属酸化物に結合し難い金属膜が作製される
ことを特徴とする。
【００２３】
請求項６に係る本発明の金属膜作製装置では、酸素成分を含んだ前駆体の炭素成分が基板側に成膜されるため、酸素を媒介として不動態である金属酸化物に結合し難い金属膜を作製することが可能になる。
【００２４】
そして、請求項７に係る本発明は、
請求項６に記載の金属膜作製装置において、
不動態である金属酸化物を含む基板は、ＳｉＯ2もしくはＡｌ2Ｏ3もしくはガラスである
ことを特徴とする。
【００２５】
請求項７に係る本発明では、ＳｉＯ2もしくはＡｌ2Ｏ3もしくはガラスに対して結合し難い金属膜を作製することが可能になる。
【００２６】
また、請求項８に係る本発明は、
請求項６もしくは請求項７のいずれか一項に記載の金属膜作製装置において、
不動態である金属酸化物に結合し難い金属膜は銅製の膜である
ことを特徴とする。
【００２７】
請求項８に係る本発明では、ＳｉＯ2もしくはＡｌ2Ｏ3もしくはガラスに対して銅製の膜を作製することが可能になる。
【００２８】
また、請求項９に係る本発明は、
請求項１乃至請求項８のいずれか一項に記載の金属膜作製装置において、
ハロゲンを含有する原料ガスは塩素を含有する原料ガスである
ことを特徴とする。
【００２９】
ハロゲンガスを含有する原料ガスとして塩素を含有するガスを適用してので、安価な塩素ガスを用いることが可能になる。
【００３０】
上記目的を達成するための請求項１０に係る本発明の金属膜作製方法は、
原料ガスプラズマを発生させた際に原料ガスプラズマにより表面水素成分が除去される温度に樹脂製の基板の加熱を行なった後、金属製の被エッチング部材が備えられたチャンバ内にハロゲンを含有する原料ガスを供給し、原料ガスプラズマを発生させて樹脂製の基板の表面水素成分を除去し、原料ガスプラズマで被エッチング部材をエッチングすることにより被エッチング部材に含まれる金属成分と原料ガスとの前駆体を生成し、樹脂製の基板側の温度を被エッチング部材の温度よりも低くすることにより前駆体の金属成分を樹脂製の基板に成膜させることを特徴とする。
【００３１】
請求項１０に係る本発明の金属膜作製装置では、樹脂製の基板の加熱により基板の表面水素成分を除去し、前駆体の金属成分を基板側に成膜させるので、樹脂製の基板であっても金属膜を作製することが可能となる。
【００３２】
そして、請求項１１に係る本発明は、
請求項１０に記載の金属膜作製方法において、
樹脂製の基板に成膜させる金属は配線用金属材料であることを特徴とする。
【００３３】
請求項１１に係る本発明では、樹脂製の基板であっても配線用金属膜を作製することが可能となる。
【００３４】
また、請求項１２に係る本発明は、
請求項１１に記載の金属膜作製方法において、
配線用金属材料は銅もしくはアルミニウムもしくは銀であることを特徴とする。
【００３５】
請求項１２に係る本発明では、樹脂製の基板であっても銅もしくはアルミニウムもしくは銀の配線用金属膜を作製することが可能となる。
【００３６】
また、請求項１３に係る本発明は、
請求項１０乃至請求項１２のいずれか一項に記載の金属膜作製方法において、
被エッチング部材の予備加熱を行うことで樹脂製の基板の加熱を同時に行なうことを特徴とする。
【００３７】
請求項１３に係る本発明では、成膜のための予備加熱により基板の加熱を行うので、特別な加熱手段を必要とせず基板の加熱のための制御も不要となる。
【００３８】
また、請求項１４に係る本発明は、
請求項１０乃至請求項１２のいずれか一項に記載の金属膜作製方法において、
基板側の温度を独立して制御することで樹脂製の基板の加熱を行なうことを特徴とする。
【００３９】
請求項１４に係る本発明では、基板側の温度を独立して制御することで基板の加熱を行うので、正確な温度制御が可能となる。
【００４０】
上記目的を達成するための請求項１５に係る本発明の金属膜作製方法は、
炭素材製の被エッチング部材が備えられたチャンバ内にハロゲンを含有する原料ガスを供給し、チャンバの内部をプラズマ化して原料ガスプラズマを発生させ原料ガスプラズマで被エッチング部材をエッチングすることにより被エッチング部材に含まれる炭素成分と原料ガスとの前駆体を生成し、不動態である金属酸化物を含む基板側の温度を被エッチング部材の温度よりも低くすることにより酸素成分を含んだ前駆体の炭素成分を基板側に成膜させ、酸素成分を含んだ炭素膜が作製された基板には不動態である金属酸化物に結合し難い金属膜が作製されることを特徴とする。
【００４１】
請求項１５に係る本発明の金属膜作製装置では、酸素成分を含んだ前駆体の炭素成分が基板側に成膜されるため、酸素を媒介として不動態である金属酸化物に結合し難い金属膜を作製することが可能になる。
【００４２】
そして、請求項１６に係る本発明は、
請求項１５に記載の金属膜作製方法において、不動態である金属酸化物を含む基板は、ＳｉＯ2もしくはＡｌ2Ｏ3もしくはガラスであることを特徴とする。
【００４３】
請求項１６に係る本発明では、ＳｉＯ2もしくはＡｌ2Ｏ3もしくはガラスに対して結合し難い金属膜を作製することが可能になる。
【００４４】
また、請求項１７に係る本発明は、
請求項１５もしくは請求項１６のいずれか一項に記載の金属膜作製方法において、不動態である金属酸化物に結合し難い金属膜は銅製の膜であることを特徴とする。
【００４５】
請求項１７に係る本発明では、ＳｉＯ2もしくはＡｌ2Ｏ3もしくはガラスに対して銅製の膜を作製することが可能になる。
【００４６】
また、請求項１８に係る本発明は、
請求項１０乃至請求項１７のいずれか一項に記載の金属膜作製方法において、ハロゲンを含有する原料ガスは塩素を含有する原料ガスであることを特徴とする。
【００４７】
請求項１８に係る本発明では、ハロゲンガスを含有する原料ガスとして塩素を含有するガスを適用してので、安価な塩素ガスを用いることが可能になる。
【発明の効果】
【００４８】
本発明の金属膜作製装置は、基板の材質に拘らず金属膜を作製することができる金属膜作製装置とすることができる。
【００４９】
本発明の金属膜作製方法は、基板の材質に拘らず金属膜を作製することができる金属膜作製方法とすることができる。
【発明を実施するための最良の形態】
【００５０】
以下本発明の実施の形態を図面に基づき詳細に説明する。
【００５１】
（第１実施形態例）
図１には本発明の第１実施形態例に係る金属膜作製方法を実施する金属膜作製装置の概略側面、図２には基板側の温度の経時変化を表すグラフ、図３には基板表面の反応状況を表す概念、図４には銅の成膜状況を表す概念を示してある。
【００５２】
第１実施形態例は、Ｃｌ2ガスプラズマを発生させた際にＣｌ2ガスプラズマにより表面水素成分が除去される温度にポリイミド製の基板の加熱を行なった後、銅（Ｃｕ製）の被エッチング部材が備えられたチャンバ内にハロゲンを含有する原料ガスとしてのＣｌ2ガスを供給し、Ｃｌ2ガスプラズマを発生させてポリイミド製の基板の表面水素成分を除去し、Ｃｌ2ガスプラズマで被エッチング部材をエッチングすることにより被エッチング部材に含まれるＣｕとＣｌ2ガスとの前駆体を生成し、ポリイミド製の基板側の温度を被エッチング部材の温度よりも低くすることにより前駆体のＣｕ成分をポリイミド製の基板に成膜させる。このため、ポリイミド製の基板の加熱により基板の表面水素成分を除去し、前駆体のＣｕ成分を基板側に成膜させるので、ポリイミド製の基板であってもＣｕ膜を作製することが可能となる。
【００５３】
尚、被エッチング部材としては、銅（Ｃｕ）に限定されず、配線用金属材料であるアルミニウム（Ａｌ）や銀（Ａｇ）を適用することも可能である。また、基板としてはポリイミド製に限定されず、エポキシ樹脂等のシート状、板状の樹脂を適用することが可能である。
【００５４】
図１に示すように、円筒状に形成された、例えば、セラミックス製(絶縁材製)のチャンバ１の底部近傍には支持台２が設けられ、支持台２には樹脂製であるポリイミド製の基板３が載置される。支持台２にはヒータ４及び冷媒流通手段５を備えた温度調整手段６が設けられ、支持台２は温度調整手段６により所定温度(例えば、基板３が１００℃から３００℃に維持される温度)に制御される。尚、チャンバの形状は円筒状に限らず、例えば、矩形状のチャンバを適用することも可能である。
【００５５】
チャンバ１の上面は開口部とされ、開口部は絶縁材料製(例えば、セラミックス製)の板状の天井板７によって塞がれている。天井板７の上方にはチャンバ１の内部をプラズマ化するためのプラズマアンテナ８が設けられ、プラズマアンテナ８は天井板７の面と平行な平面リング状に形成されている。プラズマアンテナ８には整合器９及び電源１０が接続されて高周波が供給される。プラズマアンテナ８、整合器９及び電源１０によりプラズマ発生手段が構成されている。
【００５６】
チャンバ１には金属製として銅（Ｃｕ）製の被エッチング部材１１が保持され、被エッチング部材１１はプラズマアンテナ８の電気の流れに対して基板３と天井板７の間に不連続状態で配置されている。例えば、被エッチング部材１１は、棒状の突起部１２とリング部１３とからなり、突起部１２がチャンバ１の中心側に延びるようにリング部１３が設けられている。これにより、被エッチング部材１１はプラズマアンテナ８の電気の流れ方向である周方向に対して構造的に不連続な状態とされている。
【００５７】
尚、プラズマアンテナ８の電気の流れに対して不連続状態にする構成としては、被エッチング部材を格子状に形成したり網目状に構成する等とすることも可能である。
【００５８】
チャンバ１の筒部の周囲にはチャンバ１の内部にハロゲンとしての塩素を含有する原料ガス（Ｃｌ2ガス）２１を供給する原料ガス供給手段としてのノズル１４が周方向に等間隔で複数(例えば８箇所：図には２箇所を示してある)接続されている。ノズル１４には流量制御器１５を介してＣｌ2 ガス２１が送られる。成膜に関与しないガス等は排気口１６から排気される。天井板７によって塞がれたチャンバ１の内部は真空装置１７によって所定の圧力に維持される。
【００５９】
尚、原料ガスに含有されるハロゲンとしては、フッ素、臭素及びヨウ素等を適用することが可能である。
【００６０】
一方、被エッチング部材１１の予備加熱の際にプラズマを発生させるために、チャンバ１の内部にアルゴン（Ａｒ）ガス２５を供給するノズル２６がチャンバ１の筒部に接続されている。ノズル２６には流量制御器２７を介してＡｒガス２５が送られる。
【００６１】
上述した薄膜作製装置では、チャンバ１の内部にノズル２６からＡｒガス２５を供給する。プラズマアンテナ８から電磁波をチャンバ１の内部に入射することで、Ａｒガス２５をイオン化してＡｒガスプラズマを発生させる。Ａｒガスプラズマを発生させることにより、被エッチング部材１１を、例えば、１５０℃まで予備加熱を行う。この時、図２に示すように、ポリイミド製の基板３は、例えば、所定温度Ｔ０に加熱され、後述するＣｌ2 ガス２１を導入した際に、例えば、５０℃近傍とされる。この温度は、後述するＣｌ2 ガスプラズマを発生させた際に、Ｃｌ2 ガスプラズマによりポリイミド製の基板３の表面の水素成分が除去される温度となっている（温度制御手段）。
【００６２】
Ａｒガスプラズマを発生させる被エッチング部材１１の予備加熱により基板３の加熱を行っているので、特別な加熱手段を必要とせず、基板３の加熱のための制御も不要となる。尚、基板３の加熱を専用の温度制御手段（例えば、前述した温度調整手段６）を用いて基板３の加熱（温度制御）を独立して行うことも可能である。この場合、正確な温度制御が可能になる。
【００６３】
ポリイミド製の基板３を加熱した後、チャンバ１の内部にノズル１４からＣｌ2 ガス２１を供給する。プラズマアンテナ８から電磁波をチャンバ１の内部に入射することで、Ｃｌ2 ガス２１をイオン化してＣｌ2 ガスプラズマを発生させる。プラズマは、ガスプラズマ２０で図示する領域に発生する。この時の反応は、次式で表すことができる。
Ｃｌ2→２Ｃｌ*          ・・・・（１）
ここで、Ｃｌ*は塩素ラジカルを表す。
【００６４】
図３(a)に示すように、塩素ラジカルＣｌ*により、５０℃近傍に加熱されたポリイミド製の基板３の表面の水素（Ｈ）成分が除去される。つまり、図３(b)に示すように、ＨＣｌ（ｇ）となって排出される。
【００６５】
ガスプラズマ２０がＣｕ製の被エッチング部材１１に作用することにより、被エッチング部材１１が加熱されると共に、Ｃｕにエッチング反応が生じる。この時の反応は、例えば、次式で表される。
Ｃｕ（ｓ）＋Ｃｌ* →ＣｕＣｌ（ｇ）        ・・・・（２）
ここで、ｓは固体状態、ｇはガス状態を表す。式（２）は、Ｃｕがガスプラズマ２０によりエッチングされ、前駆体２３とされた状態である。
【００６６】
ガスプラズマ２０を発生させることにより被エッチング部材１１を加熱し（例えば、３００℃〜７００℃）、更に、温度調整手段６により基板３の温度を被エッチング部材１１の温度よりも低い温度（例えば、１００℃〜３００℃）に設定する。この結果、前駆体２３は基板３に吸着(成膜)される。この時の反応は、例えば、次式で表される。
ＣｕＣｌ（ｇ）→ＣｕＣｌ（ａｄ）        ・・・・（３）
【００６７】
図３(b)に示すように、吸着したＣｕＣｌは、塩素ラジカルＣｌ*により還元されてＣｕ成分となり、図３(c)に示すように、酸素と結合されＣｕ薄膜が作製可能となる。この時の反応は、例えば、次式で表される。
ＣｕＣｌ（ａｄ）＋Ｃｌ*→Ｃｕ（ｓ）＋Ｃｌ2↑        ・・・・（４）
【００６８】
更に、図３(b)に示すように、上式（２）において発生したガス化したＣｕＣｌ（ｇ）の一部は、基板３に吸着する(上式（３）参照)前に、塩素ラジカルＣｌ*により還元されてガス状態のＣｕとなる。この時の反応は、例えば、次式で表される。
ＣｕＣｌ（ｇ）＋Ｃｌ*→Ｃｕ（ｇ）＋Ｃｌ2↑        ・・・・（５）
この後、ガス状態のＣｕ成分は、図３(c)に示すように、酸素と結合され基板３に成膜されてＣｕ薄膜が作製可能となる。
【００６９】
上述した装置では、ポリイミド製の基板３の加熱により基板３の表面水素成分を除去し、前駆体のＣｕ成分を基板３に成膜させるので、図４に示すように、樹脂製の基板３であってもＣｕ膜を作製することが可能となる。即ち、メッキにより膜を作製し難い金属の成膜が可能になる。
【００７０】
（第２実施形態例）
図５には本発明の第２実施形態例に係る金属膜作製方法を実施する金属膜作製装置の概略側面、図６には酸素成分を含んだ炭素の成膜状況を表す概念を示してある。尚、図１に示した部材と同一部材には同一符号を付してある。
【００７１】
第２実施形態例は、炭素材製の被エッチング部材が備えられたチャンバ内にハロゲンを含有する原料ガスとしてのＣｌ2ガスを供給し、チャンバの内部をプラズマ化してＣｌ2ガスプラズマを発生させＣｌ2ガスプラズマで被エッチング部材をエッチングすることにより被エッチング部材に含まれる炭素成分とＣｌ2ガスとの前駆体を生成し、不動態である金属酸化物を含む基板であるＳｉＯ2側の温度を被エッチング部材の温度よりも低くすることにより酸素成分を含んだ前駆体の炭素成分を基板に成膜させ、酸素成分を含んだ炭素膜が作製された基板には不動態である金属酸化物に結合し難い銅（Ｃｕ）膜が作製される。このため、酸素成分を含んだ前駆体の炭素成分が基板に成膜されるため、酸素を媒介として不動態である金属酸化物に結合し難いＣｕ膜を作製することが可能になる。
【００７２】
尚、基板としてはＳｉＯ2に限定されず、Ａｌ2Ｏ3、ガラス等の不動態である金属酸化物を適用することが可能である。
【００７３】
図５に示すように、円筒状に形成された、例えば、セラミックス製(絶縁材製)のチャンバ１の底部近傍には支持台２が設けられ、支持台２には不動態である金属酸化物を含む基板であるＳｉＯ2製の基板３３が載置される。支持台２にはヒータ４及び冷媒流通手段５を備えた温度調整手段６が設けられ、支持台２は温度調整手段６により所定温度(例えば、基板３が１００℃から３００℃に維持される温度)に制御される。尚、チャンバの形状は円筒状に限らず、例えば、矩形状のチャンバを適用することも可能である。
【００７４】
チャンバ１の上面は開口部とされ、開口部は炭素材製（グラファイト製）の被エッチング部材３４によって塞がれている。チャンバ１の筒部の周囲にはチャンバ１の内部をプラズマ化するためのコイル状のプラズマアンテナ３５が設けられ、プラズマアンテナ３５には整合器９及び電源１０が接続されて高周波が供給される。プラズマアンテナ３５、整合器９及び電源１０によりプラズマ発生手段が構成されている。
【００７５】
尚、被エッチング部材及びプラズマアンテナの形状は、図１に示した金属膜作製装置と同一形状とすることも可能である。
【００７６】
チャンバ１の筒部の周囲にはチャンバ１の内部にハロゲンとしての塩素を含有する原料ガス（Ｃｌ2ガス）２１を供給する原料ガス供給手段としてのノズル１４が周方向に等間隔で複数(例えば８箇所：図には２箇所を示してある)接続されている。ノズル１４には流量制御器１５を介してＣｌ2 ガス２１が送られる。成膜に関与しないガス等は排気口１６から排気される。被エッチング部材３４によって塞がれたチャンバ１の内部は真空装置１７によって所定の圧力に維持される。
【００７７】
尚、原料ガスに含有されるハロゲンとしては、フッ素、臭素及びヨウ素等を適用することが可能である。
【００７８】
チャンバ１の内部にノズル１４からＣｌ2 ガス２１を供給する。プラズマアンテナ８から電磁波をチャンバ１の内部に入射することで、Ｃｌ2 ガス２１をイオン化してＣｌ2 ガスプラズマを発生させる。プラズマは、ガスプラズマ２０で図示する領域に発生する。この時の反応は、次式で表すことができる。
Ｃｌ2→２Ｃｌ*          ・・・・（１１）
ここで、Ｃｌ*は塩素ラジカルを表す。
【００７９】
ガスプラズマ２０がグラファイト製の被エッチング部材３４に作用することにより、被エッチング部材３４が加熱されると共に、グラファイトにエッチング反応が生じる。この時の反応は、例えば、次式で表される。
Ｃ（ｓ）＋Ｃｌ* →ＣＣｌ（ｇ）        ・・・・（１２）
ここで、ｓは固体状態、ｇはガス状態を表す。式（１２）は、Ｃがガスプラズマ２０によりエッチングされ、前駆体３６とされた状態である。前駆体３６はガス化したＣＣｌ（ＣＣｌx）である。
【００８０】
ガスプラズマ２０を発生させることにより被エッチング部材３４を加熱し（例えば、３００℃〜７００℃）、更に、温度調整手段６により基板３３の温度を被エッチング部材３４の温度よりも低い温度（例えば、１００℃〜３００℃）に設定する。この結果、前駆体３６は基板３３に吸着(成膜)される。この時の反応は、例えば、次式で表される。
ＣＣｌ（ｇ）→ＣＣｌ（ａｄ）        ・・・・（１３）
【００８１】
吸着したＣＣｌは、塩素ラジカルＣｌ*により還元されてＣ成分となり、金属酸化物である基板３３から供給された酸素と結合され（ＣＯ）xとされて、図６に示すように、基板３３に成膜される。この時の反応は、例えば、次式で表される。
ＣＣｌ（ａｄ）＋Ｏ＋Ｃｌ*→（ＣＯ）x（ｓ）＋Ｃｌ2↑      ・・・・（１４）
【００８２】
更に、上式（１２）において発生したガス化したＣＣｌ（ｇ）の一部は、基板３３に吸着する(上式（１３）参照)前に、塩素ラジカルＣｌ*により還元されてガス状態のＣとなる。この時の反応は、例えば、次式で表される。
ＣＣｌ（ｇ）＋Ｃｌ*→Ｃ（ｇ）＋Ｃｌ2↑        ・・・・（５）
この後、ガス状態のＣ成分は、酸素と結合され、図６に示すように、基板３３に成膜されて（ＣＯ）x膜が作製可能となる。
【００８３】
ＳｉＯ2製の基板３３に（ＣＯ）x膜が作製されたことにより、図６に点線で示すように、不動態である金属酸化物に結合し難いＣｕ膜が（ＣＯ）x膜の酸素を媒介として（ＣＯ）x膜に密着し、ＳｉＯ2製の基板３３の表面に密着性よくＣｕ膜が作製される。
【００８４】
上述した実施形態例では、ＳｉＯ2製の基板３３自体が酸素成分手段となり、基板３３から酸素が供給される。また、チャンバ１がセラミックス製であるため、Ａｌ2Ｏ3を適用することにより、チャンバ１が酸素成分手段となり、チャンバ１から酸素が供給される。酸素成分手段としては、酸素を含有する流体、例えば、水蒸気等を別途供給することも可能である。
【００８５】
Ｃｕ膜の作製は、被エッチング部材を銅製とした金属膜作製装置（銅ＣＶＤ装置）等が適用可能である。即ち、第２実施形態例の被エッチング部材３４を銅製とすることで、Ｃｕ膜の作製が可能となる。
【００８６】
第２実施形態例の金属膜作製装置と、被エッチング部材を銅製とした金属膜作製装置（銅ＣＶＤ装置）を並設し、金属膜作製装置の間で基板を搬送する移動手段を設け、更に、それぞれの金属膜作製装置での成膜を連動して同時に行わせる制御手段を備えることで、（ＣＯ）x膜の作製とＣｕ膜の作製とを一つの装置で実施することができる。
【００８７】
図７に基づいて（ＣＯ）x膜とＣｕ膜の作製を同時に行う装置の概略を説明する。図７には（ＣＯ）x膜とＣｕ膜の作製を同時に行う装置の概略平面を示してある。
【００８８】
図に示すように、多角形型の真空チャンバ５１には開閉アーム及び把持アームからなるアーム機構５２が旋回自在に設けられ、真空チャンバ５１には基板加工用チャンバ５３が接続されている。基板加工用チャンバ５３には金属膜が作製される基板３３が搬入されたり、所望の成膜が完了した基板３３が搬送されて所定の処理が施される。多角形型の真空チャンバ５１の周囲には、第２実施形態例の金属膜作製装置、被エッチング部材を銅製とした金属膜作製装置（銅ＣＶＤ装置）が順に配設され、アーム機構５２によって基板３３が搬出入される。
【００８９】
金属膜作製装置は、制御手段５４により動作が制御される。即ち、金属膜作製装置の成膜動作が連動して制御され、基板３３に対する（ＣＯ）x膜の作製とＣｕ膜の作製が各金属膜作製で同時に行われる。そして、アーム機構５２の動作と制御手段５４とが連動され、基板３３の成膜が連続して行われる。
【００９０】
図８、図９に基づいて本発明及び被エッチング部材を銅製とした金属膜作製装置（銅ＣＶＤ装置）を適用することができる金属膜作製装置の他の例を説明する。図８、図９には本発明等を適用することができる他の実施形態例に係る金属膜作製装置の概略構成を示してある。
【００９１】
図８に示した装置は、天井板６５を被エッチング部材で構成し、基板３側をアースすると共に天井板６５に給電を行って容量型のプラズマを発生させる構成としたものである。
【００９２】
図９に示した装置は、チャンバ１の内部に連通する筒状の通路（外部プラズマ発生室）６６を設け、通路６６の周囲にコイル状のプラズマアンテナ６７を設置し、チャンバ１の外部でプラズマを発生させ、外部で生成された原料ガスラジカルをチャンバ１に供給して非エッチング部材のエッチングを行って成膜を行う構成としたものである。
【産業上の利用可能性】
【００９３】
本発明は、基板の材質に拘らず金属膜を作製することができる金属膜作製装置及び金属膜作製方法の産業分野で利用することができる。
【図面の簡単な説明】
【００９４】
【図１】本発明の第１実施形態例に係る金属膜作製方法を実施する金属膜作製装置の概略側面図である。
【図２】基板側の温度の経時変化を表すグラフである。
【図３】基板表面の反応状況を表す概念図である。
【図４】銅の成膜状況を表す概念図である。
【図５】本発明の第２実施形態例に係る金属膜作製方法を実施する金属膜作製装置の概略側面図である。
【図６】酸素成分を含んだ炭素の成膜状況を表す概念図である。
【図７】（ＣＯ）x膜とＣｕ膜の作製を同時に行う装置の概略平面図である。
【図８】本発明等を適用することができる他の実施形態例に係る金属膜作製装置の概略構成図である。
【図９】本発明等を適用することができる他の実施形態例に係る金属膜作製装置の概略構成図である。
【符号の説明】
【００９５】
１  チャンバ
２  支持台
３,３３  基板
４  ヒータ
５  冷媒流通手段
６  温度調整手段
７  天井板
８,３５  プラズマアンテナ
９  整合器
１０  電源
１１,３４  被エッチング部材
１２  突起部
１３  リング部
１４,２６  ノズル
１５,２７  流量制御器
１６  排気口
１７  真空装置
２０  ガスプラズマ
２１  原料ガス
２３,３５  前駆体
２５  アルゴンガス
５１  真空チャンバ
５２  アーム機構
５３  基板加工用チャンバ
５４  制御手段
【図１】
2005320566.tif 000003
【図２】
2005320566.tif 000004
【図３】
2005320566.tif 000005
【図４】
2005320566.tif 000006
【図５】
2005320566.tif 000007
【図６】
2005320566.tif 000008
【図７】
2005320566.tif 000009
【図８】
2005320566.tif 000010
【図９】
2005320566.tif 000011